(57)【要約】【課題】シールドガスとして炭酸ガスを使用し全姿勢溶接での溶接が可能な高張力鋼の炭酸ガスシールドアーク溶接用フラックス入りワイヤを提供する。【解決手段】鋼製外皮にフラックスを充填してなる高張力鋼の炭酸ガスシールドアーク溶接用フラックス入りワイヤにおいて、鋼製外皮とフラックスの合計で、Ｃ：０．０３〜０．１０％、Ｓｉ：０．４５〜０．７５％、  Ｍｎ：１．８〜３．０％、Ｎｉ：１．５〜３．５％、Ｍｏ：０．２〜０．９％、Ｂ：０．００２〜０．０１５％、Ｔｉ：０．０２〜０．０９％を含有し、Ａｌ：０．０５％以下であり、フラックス中に、ＴｉＯ2換算値の合計：３〜１０％、ＳｉＯ2換算値の合計：０．１〜０．５％、ＺｒＯ2換算値の合計：０．１〜０．５％、Ａｌ2Ｏ3換算値の合計：０．１〜０．５％、Ｍｇ：０．１〜０．９％、Ｆ換算値の合計：０．０１〜０．３％、Ｎａ2Ｏ換算値及びＫ2Ｏ換算値の合計：０．０３〜０．１５％からなる。【選択図】  なし【特許請求の範囲】
【請求項１】
鋼製外皮にフラックスを充填してなる高張力鋼の炭酸ガスシールドアーク溶接用フラックス入りワイヤにおいて、
ワイヤ全質量に対する質量％で、鋼製外皮とフラックスの合計で、
Ｃ：０．０３〜０．１０％、
Ｓｉ：０．４５〜０．７５％、
Ｍｎ：１．８〜３．０％、
Ｎｉ：１．５〜３．５％、
Ｍｏ：０．２〜０．９％、
Ｂ：０．００２〜０．０１５％、
Ｔｉ：０．０２〜０．０９％を含有し、
Ａｌ：０．０５％以下であり、
さらに、ワイヤ全質量に対する質量％で、フラックス中に、
Ｔｉ酸化物のＴｉＯ2換算値の合計：３〜１０％、
Ｓｉ酸化物のＳｉＯ2換算値の合計：０．１〜０．５％、
Ｚｒ酸化物のＺｒＯ2換算値の合計：０．１〜０．５％、
Ａｌ酸化物のＡｌ2Ｏ3換算値の合計：０．１〜０．５％、
Ｍｇ：０．１〜０．９％、
弗素化合物のＦ換算値の合計：０．０１〜０．３％、
Ｎａ化合物及びＫ化合物のＮａ2Ｏ換算値及びＫ2Ｏ換算値の合計：０．０３〜０．１５％を含有し、
残部が鋼製外皮のＦｅ、鉄粉のＦｅ分、鉄合金粉のＦｅ分及び不可避不純物からなることを特徴とする高張力鋼の炭酸ガスシールドアーク溶接用フラックス入りワイヤ。
【請求項２】
ワイヤ全質量に対する質量％で、鋼製外皮とフラックスの合計で、Ｃｒ：０．１〜０．８％、Ｎｂ：０．００５〜０．０５％、Ｖ：０．００５〜０．０５％の１種または２種以上をさらに含有することを特徴とする請求項１に記載の高張力鋼の炭酸ガスシールドアーク溶接用フラックス入りワイヤ。
【請求項３】
ワイヤ全質量に対する質量％で、フラックス中に、Ｂｉ：０．００２〜０．０２％をさらに含有することを特徴とする請求項１または請求項２に記載の高張力鋼の炭酸ガスシールドアーク溶接用フラックス入りワイヤ。
【発明の詳細な説明】
【技術分野】
【０００１】
本発明は、強度が７８０ＭＰａ以上の高張力鋼を適用した鋼構造物を溶接する際に用いられるガスシールドアーク溶接用フラックス入りワイヤに関し、シールドガスとして炭酸ガスを使用し全姿勢溶接での溶接が可能な高張力鋼の炭酸ガスシールドアーク溶接用フラックス入りワイヤに関する。
【背景技術】
【０００２】
高張力鋼を用いた鋼構造物の溶接には、機械性能に優れたサブマージアーク溶接法、被覆アーク溶接法やソリッドワイヤを用いるガスシールドアーク溶接法が適用されている。その中でも現場溶接においては、立向、上向や横向といった姿勢溶接性が求められるため、被覆アーク溶接法やソリッドワイヤを用いるガスシールドアーク溶接法が多用されている。
【０００３】
しかしながら、被覆アーク溶接法では溶接棒の棒長により１パスで溶接できる溶接長が決まるので溶接効率が低い。また、ソリッドワイヤを用いるガスシールドアーク溶接法ではワイヤの供給は連続で行うことが可能であるが、立向や上向などの姿勢溶接時のメタル垂れを防止するために低電流で溶接する必要性があるので溶接能率が低くなる。
【０００４】
一方、ガスシールドアーク溶接用フラックス入りワイヤは、高能率で溶接作業性に優れることから、造船、橋梁、海洋構造物、鉄骨等の各種溶接構造物の建造に広く用いられている。特にルチール系フラックス入りワイヤは、全姿勢溶接での溶接作業性が非常に優れており、造船、鉄骨及び海洋構造物等の分野を中心に広く使用されている。
【０００５】
一般的に、全姿勢溶接用のルチール系フラックス入りワイヤはＴｉＯ2を主体とした金属酸化物を多く含有するため、溶接金属中の酸素量が増加し、特に低温環境で使用した場合、溶接金属の低温靭性が劣るという問題があった。
【０００６】
強度が７８０ＭＰａ以上の高張力鋼を適用した鋼構造物用のガスシールドアーク溶接ワイヤについてはこれまで様々な開発が行われている。例えば、特許文献１には、Ｃ、Ｓｉ、Ｍｎ、Ｃｕ、Ｎｉ、Ｃｒ、Ｍｏ及びＴｉの含有量を規定することで、−６０℃での低温領域でも安定した高靭性が得られる溶接金属を形成できるガスシールドアーク溶接用ソリッドワイヤが開示されている。しかし、適用するシールドガスの対象がＡｒとＣＯ2の混合ガスであるため、溶接部の清浄度は高くなるものの溶接コストも高くなるといった問題があった。
【０００７】
また、特許文献２には溶接金属中に介在物を形成するＴｉ、Ｍｇ、Ｃａ、Ａｌといった元素の含有量をコントロールすることで、溶接金属の強度が７８０ＭＰａ以上の高強度を達成することができ、かつ耐低温割れ性を向上させることができる炭酸ガス溶接用ソリッドワイヤが開示されている。しかし、特許文献１及び特許文献２ともに、ソリッドワイヤであるため溶接金属のメタル垂れを防ぐために低電流での溶接施工となる。
【０００８】
また、特許文献３にはフラックス入りワイヤ中のＣ、Ｓｉ、Ｍｎ、Ｎｉ、Ａｌ、Ｍｏ、ＴｉＯ2、ＳｉＯ2、ＺｒＯ2、Ａｌ2Ｏ3等の含有量を規定することで、シールドガスとして炭酸ガスを用いた全姿勢溶接が可能で溶接金属の機械的性能として６９０ＭＰａ以上の耐力が得られるフラックス入りワイヤが開示されている。しかし、脱酸剤として添加しているＡｌ含有量が多いので、溶接入熱によっては溶接金属中に非金属介在物として残るので、安定した衝撃性能が得られないという問題があった。。また、Ｓｉ含有量が少ないので、ビードの止端部が不揃いになりやすいという問題があった。
【先行技術文献】
【特許文献】
【０００９】
【特許文献１】特開２０１３−１８８７７１号
【特許文献２】特開２０１０−２２８００１号
【特許文献３】特開２０１１−２５５３８５号
【発明の概要】
【発明が解決しようとする課題】
【００１０】
そこで本発明は、上述した問題点に鑑みて案出されたものであり、強度が７８０ＭＰａ以上の高張力鋼を適用した鋼構造物を溶接する際に、シールドガスとして炭酸ガスを使用して全姿勢溶接での溶接作業性が良好で、強度及び低温靭性に優れた溶接金属が得られる高張力鋼の炭酸ガスシールドアーク溶接用フラックス入りワイヤを提供することを目的とする。
【課題を解決するための手段】
【００１１】
本発明者らは、強度が７８０ＭＰａ以上の高張力鋼を適用した鋼構造物を溶接する際に、シールドガスとして炭酸ガスを使用し全姿勢溶接での溶接作業性が良好で、溶接金属の強度及び低温靭性が優れたフラックス入りワイヤを得るべく種々検討を行った。
【００１２】
その結果、フラックス入りワイヤ中のＣ、Ｓｉ、Ｍｎ、Ｎｉ、Ｍｏ及びＴｉを適量とすることによって溶接金属の強度及び靭性を確保できるとともに、Ａｌを極力少なくとすることで、低入熱であっても溶接金属の低温靭性が向上できることを見出した。さらにＳｉを適量とすることで、立向上進溶接においてメタル垂れ性が軽減され溶接ビードの止端部のなじみの良いビードが得られることを見出した。
【００１３】
また、フラックス入りワイヤ中にＴｉ酸化物、Ｓｉ酸化物、Ｚｒ酸化物、Ａｌ酸化物、Ｍｇ、弗素化合物を適量添加することで、ビード形状、スラグ被包性、スラグ剥離性、耐メタル垂れ性を改善して全姿勢溶接での溶接作業性を良好にできることを見出した。
【００１４】
すなわち、本発明の要旨は、鋼製外皮にフラックスを充填してなる高張力鋼の炭酸ガスシールドアーク溶接用フラックス入りワイヤにおいて、ワイヤ全質量に対する質量％で、鋼製外皮とフラックスの合計で、Ｃ：０．０３〜０．１０％、Ｓｉ：０．４５〜０．７５％、Ｍｎ：１．８〜３．０％、Ｎｉ：１．５〜３．５％、Ｍｏ：０．２〜０．９％、Ｂ：０．００２〜０．０１５％、Ｔｉ：０．０２〜０．０９％を含有し、Ａｌ：０．０５％以下であり、さらに、ワイヤ全質量に対する質量％で、フラックス中に、Ｔｉ酸化物のＴｉＯ2換算値の合計：３〜１０％、Ｓｉ酸化物のＳｉＯ2換算値の合計：０．１〜０．５％、Ｚｒ酸化物のＺｒＯ2換算値の合計：０．１〜０．５％、Ａｌ酸化物のＡｌ2Ｏ3換算値の合計：０．１〜０．５％、Ｍｇ：０．１〜０．９％、弗素化合物のＦ換算値の合計：０．０１〜０．３％、Ｎａ化合物及びＫ化合物のＮａ2Ｏ換算値及びＫ2Ｏ換算値の合計：０．０３〜０．１５％を含有し、残部が鋼製外皮のＦｅ、鉄粉のＦｅ分、鉄合金粉のＦｅ分及び不可避不純物からなることを特徴とする。
【００１５】
また、ワイヤ全質量に対する質量％で、鋼製外皮とフラックスの合計で、Ｃｒ：０．１〜０．８％、Ｎｂ：０．００５〜０．０５％、Ｖ：０．００５〜０．０５％の１種または２種以上をさらに含有することを特徴とする。
【００１６】
さらに、ワイヤ全質量に対する質量％で、フラックス中に、Ｂｉ：０．００２〜０．０２％をさらに含有することも特徴とする高張力鋼の炭酸ガスシールドアーク溶接用フラックス入りワイヤにある。
【発明の効果】
【００１７】
本発明の高張力鋼の炭酸ガスシールドアーク溶接用フラックス入りワイヤによれば、シールドガスとして炭酸ガスを使用した全姿勢溶接において、溶接作業性が良好で、強度及び低温靭性に優れた溶接金属が得られるなど、高能率に高品質の溶接部を得ることができる。
【発明を実施するための形態】
【００１８】
以下、本発明の高張力鋼のガスシールドアーク溶接用フラックス入りワイヤの成分組成及びその含有量と、各成分組成の限定理由について説明する。なお、成分組成の含有量は質量％で表すこととし、その質量％を表すときには単に％と記載して表すこととする。
【００１９】
［鋼製外皮とフラックスの合計でＣ：０．０３〜０．１０％］
Ｃは、溶接金属の強度を向上させる効果がある。Ｃが０．０３％未満では、十分な溶接金属の強度が得られない。一方、Ｃが０．１０％を超えると、溶接金属中にＣが過剰に歩留まり、溶接金属の強度が過剰に高くなって低温靱性が低下する。したがって、鋼製外皮とフラックスの合計でＣは０．０３〜０．１０％とする。なお、Ｃは、鋼製外皮に含まれる成分の他、フラックスから鉄粉、金属粉及び合金粉等から添加できる。
【００２０】
［鋼製外皮とフラックスの合計でＳｉ：０．４５〜０．７５％］
Ｓｉは、脱酸剤として作用し、溶接金属の低温靭性を向上させる効果がある。また、立向上進溶接においてメタル垂れを防止するとともに、ビード止端部のなじみの良いビードを得る効果がある。Ｓｉが０．４５％未満では、その効果が得られず、溶接金属の低温靭性が低下する。またＳｉが０．４５％未満では、溶接時に生成するスラグ量が不足するため、メタル垂れが発生し、ビード止端部のなじみが悪くなる。一方、Ｓｉが０．７５％を超えると、溶接金属中にＳｉが過剰に歩留まり、かえって溶接金属の低温靱性が低下する。したがって、鋼製外皮とフラックスの合計でＳｉは０．４５〜０．７５％とする。なお、Ｓｉは、鋼製外皮に含まれる成分の他、フラックスから金属Ｓｉ、Ｆｅ−Ｓｉ、Ｆｅ−Ｓｉ−Ｍｎ等の合金粉末から添加できる。
【００２１】
［鋼製外皮とフラックスの合計でＭｎ：１．８〜３．０％］
Ｍｎは、脱酸剤として作用するとともに、溶接金属中に歩留まって溶接金属の強度と低温靱性を向上させる効果がある。Ｍｎが１．８％未満では、溶接金属中にＭｎが十分に歩留まらず、溶接金属の低温靭性が低下するとともに、十分な強度が得られない。一方、Ｍｎが３．０％を超えると、Ｍｎが溶接金属中に過剰に歩留まり、溶接金属の強度が高くなって低温靱性が低下する。したがって、鋼製外皮とフラックスの合計でＭｎは１．８〜３．０％とする。なお、Ｍｎは、鋼製外皮に含まれる成分の他、フラックスから金属Ｍｎ、Ｆｅ−Ｍｎ、Ｆｅ−Ｓｉ−Ｍｎ等の合金粉末から添加できる。
【００２２】
［鋼製外皮とフラックスの合計でＮｉ：１．５〜３．５％］
Ｎｉは、溶接金属の強度及び靭性の向上を目的として含有する元素である。Ｎｉが１．５％未満では、その効果が不十分であり、溶接金属の強度及び靭性が低くなる。一方、Ｎｉが３．５％を超えると、溶接金属の強度が過度に上昇し靭性が低下する。したがって、鋼製外皮とフラックスの合計でＮｉは１．５〜３．５％とする。なお、Ｎｉは、鋼製外皮に含まれる成分の他、フラックスから金属Ｎｉ、Ｆｅ−Ｎｉ等の合金粉末から添加できる。
【００２３】
［鋼製外皮とフラックスの合計でＭｏ：０．２〜０．９％］
Ｍｏは、シールドガスがＣＯ2ガスであっても酸化消耗せず、溶接金属に安定に歩留まり、さらにＭｏは析出強化元素であることから溶接金属の強度向上に有効である。Ｍｏが０．２％未満では、溶接金属の強度向上効果は得られない。一方、Ｍｏが０．９％を超えると、強度が過剰に上昇し靭性が低下する。したがって、鋼製外皮とフラックスの合計でＭｏは０．２〜０．９％とする。なお、Ｍｏは、鋼製外皮の含まれる成分の他、フラックスから金属Ｍｏ、Ｆｅ−Ｍｏ等の合金粉末から添加できる。
【００２４】
［鋼製外皮とフラックスの合計でＢ：０．００２〜０．０１５％］
Ｂは、微量の添加で溶接金属の組織を微細化して低温靱性を向上させる効果がある。Ｂが０．００２％未満では、その効果が十分に得られず、溶接金属の低温靭性が低下する。一方、Ｂが０．０１５％を超えると、高温割れが発生しやすくなる。したがって、鋼製外皮とフラックスの合計でＢは０．００２〜０．０１５％とする。なお、Ｂは、鋼製外皮に含まれる成分の他、フラックスからの金属Ｂ、Ｆｅ−Ｂ、Ｆｅ−Ｍｎ−Ｂ等の合金粉末から添加できる。
【００２５】
［鋼製外皮とフラックスの合計でＴｉ：０．０２〜０．０９％］
Ｔｉは、溶接金属の組織を微細化して低温靭性を向上させる効果がある。Ｔｉが０．０２％未満では、溶接金属の低温靭性をより向上する効果が十分に得られない。一方、Ｔｉが０．０９％を超えると、靭性を阻害する上部ベイナイト組織が生成され、溶接金属の低温靭性が低下する。したがって、鋼製外皮とフラックスの合計でＴｉは０．０２〜０．０９％とする。なお、Ｔｉは、鋼製外皮に含まれる成分の他、フラックスからの金属Ｔｉ、Ｆｅ−Ｔｉ等の合金粉末から添加できる。
【００２６】
［鋼製外皮とフラックスの合計でＡｌ：０．０５％以下］
Ａｌは、フラックス入りワイヤを用いた炭酸ガスシールドアーク溶接での比較的低い入熱条件の場合、形成された酸化物のスラグ浮上が不十分となり易く、溶接金属中に非金属介在物として残留して低温靭性が低下する。したがって、鋼製外皮とフラックスの合計でＡｌは０．０５％以下とする。なお、Ａｌは、必須の元素ではなく、含有率が０％とされてもよい。
【００２７】
［フラックス中のＴｉ酸化物のＴｉＯ2換算値の合計：３〜１０％］
Ｔｉ酸化物は、溶接時にアークの安定化に寄与するとともに、溶接ビードの形状を良好にし、溶接作業性の向上に寄与する効果がある。また、Ｔｉ酸化物は、立向上進溶接において、溶融スラグにＴｉ酸化物として含まれることによって溶融スラグの粘性や融点を調整し、溶融メタルが垂れるのを防ぐ効果がある。Ｔｉ酸化物のＴｉＯ2換算値の合計が３％未満では、これらの効果が十分に得られず、アークが不安定でスパッタ発生量が多く、スラグによる全面被包ができなくなりビード形状が劣化する。またＴｉ酸化物のＴｉＯ2換算値の合計が３％未満では、立向上進溶接において溶融メタルが垂れやすくなる。一方、Ｔｉ酸化物のＴｉＯ2換算値の合計が１０％を超えると、アークが安定してスパッタ発生量も少ないが、溶接金属にＴｉ酸化物が過剰に残存することにより、低温靱性が低下する。したがって、フラックス中のＴｉ酸化物のＴｉＯ2換算値の合計は３〜１０％とする。なお、Ｔｉ酸化物は、フラックスからのルチール、酸化チタン、チタンスラグ、イルメナイト等から添加される。
【００２８】
［フラックス中のＳｉ酸化物のＳｉＯ2換算値の合計：０．１〜０．５％］
Ｓｉ酸化物は、溶融スラグの粘性や融点を調整してスラグ被包性を向上させる効果がある。Ｓｉ酸化物のＳｉＯ2換算値の合計が０．１％未満では、この効果が十分に得られずビード形状が不良となる。一方、Ｓｉ酸化物のＳｉＯ2換算値の合計が０．５％を超えると、溶融スラグの塩基度が低下することにより、溶接金属の酸素量が増加して低温靭性が低下する。したがって、フラックス中のＳｉ酸化物のＳｉＯ2換算値の合計は０．１〜０．５％とする。なお、Ｓｉ酸化物は、フラックスから珪砂、カリ長石、ジルコンサンド、珪酸ソーダ等から添加できる。
【００２９】
［フラックス中のＺｒ酸化物のＺｒＯ2換算値の合計：０．１〜０．５％］
Ｚｒ酸化物は、溶接時に溶融スラグの粘性や融点を調整し、特に立向上進溶接での耐メタル垂れ性及びビード形状を改善する効果がある。Ｚｒ酸化物のＺｒＯ2換算値が０．１％未満では、この効果が十分に得られず、立向上進溶接でメタル垂れが発生しやすくなり、ビード形状が不良になる。一方、Ｚｒ酸化物のＺｒＯ2換算値が０．５％を超えると、各姿勢溶接でスラグ剥離性が不良になり、またスパッタ発生量も増加する。したがって、フラックス中のＺｒ酸化物のＺｒＯ2換算値の合計は０．１〜０．５％とする。なお、Ｚｒ酸化物は、フラックスからジルコンサンド、酸化ジルコニウム等から添加できるとともに、Ｔｉ酸化物に微量含有される。
【００３０】
［フラックス中のＡｌ酸化物のＡｌ2Ｏ3換算値の合計：０．１〜０．５％］
Ａｌ酸化物は、溶接時に溶融スラグの粘性や融点を調整し、特に立向上進溶接における溶融メタルが垂れるのを防止する効果がある。Ａｌ酸化物のＡｌ2Ｏ3換算値の合計が０．１％未満では、この効果が十分に得られず、スラグ被包にムラが生じて立向上進溶接で溶融メタルが垂れやすくなる。一方、Ａｌ酸化物のＡｌ2Ｏ3換算値の合計が０．５％を超えると、溶接金属中にＡｌ酸化物が過剰に残存することにより、低温靱性が低下する。したがって、フラックス中のＡｌ酸化物のＡｌ2Ｏ3換算値の合計は０．１〜０．５％とする。なお、Ａｌ酸化物は、フラックスからのアルミナ、長石等から添加できる。
【００３１】
［フラックス中のＭｇ：０．１〜０．９％］
Ｍｇは、強脱酸剤として作用して溶接金属中の酸素を低減し、溶接金属の低温靱性を向上させる効果がある。Ｍｇが０．１％未満では、この効果が十分に得られず、脱酸不足となって溶接金属の低温靱性が低下する。一方、Ｍｇが０．９％を超えると、溶接時にアーク中で激しく酸素と反応してアークが不安定になりスパッタ発生量が多くなる。したがって、フラックス中のＭｇは０．１〜０．９％とする。なお、Ｍｇは、フラックスから金属Ｍｇ、Ａｌ−Ｍｇ等の合金粉末から添加できる。
【００３２】
［フラックス中の弗素化合物のＦ換算値の合計：０．０１〜０．３％］
弗素化合物は、アークを強くするとともに、特に立向上進溶接でビード形状を改善する効果がある。弗素化合物のＦ換算値の合計が０．０１％未満では、この効果が十分に得られず、アークが弱くなり立向上進溶接でビード形状が不良になる。一方、弗素化合物のＦ換算値の合計が０．３％を超えると、アークが強くなりすぎて立向上進溶接でメタル垂れが発生しやすくなりビード形状が不良になる。したがって、フラックス中の弗素化合物のＦ換算値の合計は０．０１〜０．３％とする。なお、弗素化合物は、ＣａＦ2、ＮａＦ、ＬｉＦ、ＭｇＦ2、Ｋ2ＳｉＦ6、Ｎａ3ＡｌＦ6、ＡｌＦ3等から添加でき、Ｆ換算値はこれらに含有されるＦ量の合計である。
【００３３】
［フラックス中のＮａ化合物及びＫ化合物のＮａ2Ｏ換算値及びＫ2Ｏ換算値の合計：０．０３〜０．１５％］
Ｎａ化合物及びＫ化合物は、アーク安定剤として作用し、アークの安定性を改善する効果がある。Ｎａ化合物及びＫ化合物のＮａ2Ｏ換算値及びＫ2Ｏ換算値の合計が０．０３％未満であると、アークが不安定となってスパッタ発生量が多くなる。一方、Ｎａ化合物及びＫ化合物のＮａ2Ｏ換算値及びＫ2Ｏ換算値の合計が０．１５％を超えると、アーク長が長くなってアークが不安定になりスパッタ発生量が多くなる。また、Ｎａ化合物及びＫ化合物のＮａ2Ｏ換算値及びＫ2Ｏ換算値の合計が０．１５％を超えると、立向上進溶接及び立向下進溶接でメタル垂れが発生しやすくなり、ビード形状が不良になる。したがって、フラックス中のＮａ化合物及びＫ化合物のＮａ2Ｏ換算値及びＫ2Ｏ換算値の合計は０．０３〜０．１５％とする。なお、Ｎａ化合物及びとＫ化合物は、珪酸ソーダ及び珪酸カリからなる水ガラスの固質成分、弗化ソーダ、チタン酸ナトリウム、珪弗化カリ、珪弗化ソーダ等から添加できる。
【００３４】
［鋼製外皮とフラックスの合計でＣｒ：０．１〜０．８％、Ｎｂ：０．００５〜０．０５％、Ｖ：０．００５〜０．０５％の１種または２種以上］
Ｃｒ、Ｎｂ及びＶは、いずれも溶接金属の強度向上を目的として含有する元素である。これらは１種または２種以上を選択してワイヤ中に含有される元素である。Ｃｒ、Ｎｂ及びＶが１種または２種以上含まれる場合に、Ｃｒが０．８％超、Ｎｂが０．０５％超、Ｖが０．０５％超であると、溶接金属の強度が過多となり靭性が低下する。一方、Ｃｒ、Ｎｂ及びＶが１種または２種以上含まれる場合に、Ｃｒが０．１％未満、Ｎｂが０．０１％未満、Ｖが０．０１％未満であると、溶接金属の強度を向上させる効果は得られない。なお、Ｃｒは金属Ｃｒ、Ｆｅ−Ｃｒ等の合金粉、Ｎｂは金属Ｎｂ、Ｆｅ−Ｎｂ等の合金粉、Ｖは金属Ｖ、Ｆｅ−Ｖ等の合金粉等から添加できる。
【００３５】
［フラックス中のＢｉ：０．００２〜０．０２％］
Ｂｉは、溶接金属からのスラグの剥離を促進させ、スラグ剥離性をさらに改善する効果がある。Ｂｉが０．００２％未満では、この効果が十分に得られず、全姿勢溶接で十分なスラグ剥離性が得られない場合がある。一方、Ｂｉが０．０２％を超えると、溶接金属の低温靭性が低下し、また高温割れが発生しやすくなる。したがって、鋼製外皮とフラックスの合計でＢｉは０．００２〜０．０２％とする。なお、Ｂｉは、フラックスからの金属Ｂｉ等の合金粉末から添加できる。
【００３６】
本発明の高張力鋼の炭酸ガスシールドアーク溶接用フラックス入りワイヤの残部は、鋼製外皮のＦｅ、添加する鉄粉のＦｅ分、Ｆｅ−Ｍｎ、Ｆｅ−Ｓｉ合金等の鉄合金粉のＦｅ分及び不可避不純物である。なお、成分調整のためにＦｅＯ、ＭｎＯ等を添加してもよい。不可避不純物については特に限定しないが、耐高温割れ性の観点から、Ｐは０．０２０％以下、Ｓは０．０１０％以下が好ましい。
【００３７】
なお、本発明の高張力鋼の炭酸ガスシールドアーク溶接用フラックス入りワイヤは、鋼製外皮をパイプ状に形成し、内部にフラックスを充填する構造であり、鋼製外皮の合わせ目を溶接して継目の無いタイプと、鋼製外皮の合わせ目を溶接しないでかしめる継目を有するタイプに大別できる。継目の無いタイプはフラックス入りワイヤ中の水素量を低減することを目的とした熱処理が可能であり、かつ、製造後のフラックス入りワイヤの吸湿が少ないので、溶接金属の拡散性水素を低減でき、耐割れ性の向上を図ることができるので、より好ましい。
【００３８】
また、フラックス充填率は特に制限はしないが、生産性の観点から、ワイヤ全質量に対して８〜２０％とするのが好ましい。
【実施例】
【００３９】
以下、本発明の効果を実施例により具体的に説明する。
【００４０】
鋼製外皮に表１に示す各種成分組成のＪＩＳ  Ｇ３１４１  ＳＰＣＣを使用し、該鋼製外皮をＵ字型に成形、フラックスを充填率１０〜１６％で充填してＣ字型に成形した後、鋼製外皮の合わせ目を溶接して造管、伸線し、表２及び表３に示す各種成分のフラックス入りワイヤを試作した。なお、試作したワイヤ径は１．２ｍｍとした。
【００４１】
【表１】
2020121335.tif 000002
【００４２】
【表２】
2020121335.tif 000003
【００４３】
【表３】
2020121335.tif 000004
【００４４】
これら試作ワイヤを用い、水平すみ肉溶接及び立向上進溶接による溶接作業性の調査と溶着金属試験を行い機械性能を調査した。
【００４５】
溶接作業性は、板厚１６ｍｍのＪＩＳ  Ｇ  ３１２８  ＳＨＹ６８５に規定される鋼板をＴ字に組んだ試験体に、表４に示す溶接条件で、水平すみ肉溶接及び立向上進溶接を行い、その際のアーク状態、スパッタ発生状態、スラグ被包性、スラグ剥離性、ビード形状の良否、メタル垂れの有無を目視確認で調査した。
【００４６】
【表４】
2020121335.tif 000005
【００４７】
溶着金属試験は、板厚２０ｍｍのＪＩＳ  Ｇ  ３１２８  ＳＨＹ６８５に規定される鋼板を用い、ＪＩＳ  Ｚ  ３１１１に準じて溶接を行い、溶着金属の板厚方向中心から引張試験片（Ａ０号）及び衝撃試験片（２ｍｍＶノッチ試験片）を採取して機械試験を実施した。引張試験の評価は、引張強さが７９０〜８７０ＭＰａを良好とした。衝撃試験の評価は、−４０℃におけるシャルピー衝撃試験を行い、繰返し３本の吸収エネルギーの平均が４７Ｊ以上を良好とした。その際、初層溶接時に高温割れの有無を目視確認で調査した。これら結果を表５及び表６にまとめて示す。
【００４８】
【表５】
2020121335.tif 000006
【００４９】
【表６】
2020121335.tif 000007
【００５０】
表２及び表５のワイヤ記号Ｗ１〜Ｗ１６は本発明例、表３及び表６のワイヤ記号Ｗ１７〜Ｗ３６は比較例である。本発明例であるワイヤ記号Ｗ１〜Ｗ１６は、フラックス入りワイヤ中の鋼製外皮とフラックスの合計でＣ、Ｓｉ、Ｍｎ、Ｎｉ、Ｍｏ、Ｂ、Ｔｉ、Ａｌ、フラックス中のＴｉ酸化物のＴｉＯ2換算値の合計、Ｓｉ酸化物ＳｉＯ2換算値の合計、Ｚｒ酸化物ＺｒＯ2換算値の合計、Ａｌ酸化物のＡｌ2Ｏ3換算値の合計、Ｍｇ、弗素化合物のＦ換算値の合計、Ｎａ化合物及びＫ化合物のＮａ2Ｏ換算値及びＫ2Ｏ換算値の合計が適正であるので、アークが安定してスパッタ発生量が少なく、立向上進溶接でメタル垂れがなく、各姿勢溶接でスラグ被包性、スラグ剥離性及びビード形状が良好で、高温割れも発生しなかった。また、溶着金属の引張強さ及び吸収エネルギーも良好であった。
【００５１】
なお、ワイヤ記号Ｗ３、Ｗ８、Ｗ１０、Ｗ１２及びＷ１４はＣｒ、Ｎｂ、Ｖの１種または２種以上が適量添加されているので、溶着金属の引張強さが８４０ＭＰａ以上得られた。さらに、ワイヤ記号Ｗ２、Ｗ５、Ｗ８及びＷ１０はＢｉが適量添加されているのでスラグ剥離性が極めて良好であった。
【００５２】
比較例中ワイヤ記号Ｗ１７は、Ｃが少ないので、溶着金属の引張強さが低かった。また、Ｂが多いので、高温割れが発生した。
【００５３】
ワイヤ記号Ｗ１８は、Ｃが多いので、溶着金属の引張強さが高く吸収エネルギーが低くかった。
【００５４】
ワイヤ記号Ｗ１９は、Ｓｉが少ないので、ビード形状が不良で、立向上進溶接でメタル垂れが発生した。また、溶着金属の吸収エネルギーが低かった。
【００５５】
ワイヤ記号Ｗ２０は、Ｓｉが多いので、溶着金属の吸収エネルギーが低かった。
【００５６】
ワイヤ記号Ｗ２１は、Ｍｎが少ないので、溶着金属の引張強さ及び吸収エネルギーが低かった。また、弗素化合物のＦ換算値の合計が多いので、アークが不安定で、立向上進溶接においてメタル垂れが発生してビード形状が不良であった。
【００５７】
ワイヤ記号Ｗ２２は、Ｍｎが多いので、溶着金属の引張強さが高く、吸収エネルギーが低かった。
【００５８】
ワイヤ記号Ｗ２３は、Ｎｉが少ないので、溶着金属の引張強さ及び吸収エネルギーが低かった。また、Ｎｂが少ないので、強度向上の効果は得られなかった。
【００５９】
ワイヤ記号Ｗ２４は、Ｎｉが多いので、溶着金属の引張強さが高く、吸収エネルギーが低かった。また、Ｓｉ酸化物のＳｉＯ2換算値の合計が少ないので、ビード形状が不良であった。
【００６０】
ワイヤ記号Ｗ２５は、Ｍｏが少ないので、溶着金属の引張強さが低かった。また、Ｂｉが多いので高温割れが発生し、溶着金属の吸収エネルギーが低かった。
【００６１】
ワイヤ記号Ｗ２６は、Ｍｏが多いので、溶着金属の引張強さが高く、吸収エネルギーが低かった。
【００６２】
ワイヤ記号Ｗ２７は、Ｂが少ないので、溶着金属の吸収エネルギーが低かった。また、Ｔｉ酸化物のＴｉＯ2換算値の合計が少ないので、アークが不安定でスパッタ発生量も多く、スラグ被包性及びビード形状が不良で、立向上進溶接でメタル垂れが発生した。
【００６３】
ワイヤ記号Ｗ２８は、Ｔｉが少ないので、溶着金属の吸収エネルギーが低かった。また、弗素化合物のＦ換算値の合計が少ないので、アークが不安定で、ビード形状が不良であった。
【００６４】
ワイヤ記号Ｗ２９は、Ｔｉが多いので、溶着金属の吸収エネルギーが低かった。また、Ｎａ化合物及びＫ化合物のＮａ2Ｏ換算値及びＫ2Ｏ換算値の合計が少ないので、アークが不安定でスパッタ発生量も多かった。
【００６５】
ワイヤ記号Ｗ３０は、Ａｌが多いので、溶着金属の吸収エネルギーが低かった。また、Ｚｒ酸化物のＺｒＯ2換算値の合計が少ないので、立向上進溶接においてメタル垂れが発生してビード形状が不良であった。
【００６６】
ワイヤ記号Ｗ３１は、Ｔｉ酸化物のＴｉＯ2換算値の合計が多いので、溶着金属の吸収エネルギーが低かった。
【００６７】
ワイヤ記号Ｗ３２は、Ｓｉ酸化物のＳｉＯ2換算値の合計が多いので、溶着金属の吸収エネルギーが低かった。また、Ａｌ酸化物のＡｌ2Ｏ3換算値の合計が少ないので、立向上進溶接においてスラグ被包性が悪く、メタル垂れが発生し、ビード形状も不良であった。
【００６８】
ワイヤ記号Ｗ３３は、Ａｌ酸化物のＡｌ2Ｏ3換算値の合計が多いので、溶着金属の吸収エネルギーが低かった。また、Ｍｇが多いので、アークが不安定でスパッタ発生量が多かった。
【００６９】
ワイヤ記号Ｗ３４は、Ｚｒ酸化物のＺｒＯ2換算値の合計が多いので、スパッタ発生量が多く、スラグ剥離性も悪かった。なお、Ｂｉが少ないので、スラグ剥離性を改善する効果は得られなかった。
【００７０】
ワイヤ記号Ｗ３５は、Ｎａ化合物及びＫ化合物のＮａ2Ｏ換算値及びＫ2Ｏ換算値の合計が多いので、アークが不安定でスパッタ発生量も多かった。また、立向上進溶接時にメタル垂れが発生しビード形状も不良であった。さらに、Ｃｒ、Ｖが多いので、溶着金属の引張強さが高く、吸収エネルギーが低かった。
【００７１】
ワイヤ記号Ｗ３６は、Ｍｇが少ないので、溶着金属の吸収エネルギーが低かった。